СПОСОБ ПОЛУЧЕНИЯ ОКСИДА ХРОМА (III)

1. Способ получения оксида хрома(III), включающий стадии:
a) взаимодействия хромата щелочного металла с газообразным аммиаком, в частности, при температуре от 200 до 800°С,
b) гидролиза реакционного продукта, полученного на стадии а), причем, рН-значение
- воды для гидролиза перед гидролизом или
- щелочного маточного щелока во время или после гидролиза устанавливают равным от 4 до 11, предпочтительно от 5 до 10,
понижая с помощью кислоты,
c) выделения продукта гидролиза, выпавшего в осадок на стадии b), предпочтительно при рН-значении от 4 до 11, более предпочтительно при рН-значении от 5 до 10, и при необходимости промывании и при необходимости сушке, и
d) кальцинирования продукта гидролиза, полученного на стадии с) при температуре от 700 до 1400°С, более предпочтительно при температуре от 800 до 1300°С.
2. Способ по п.1, отличающийся тем, что реакция хромата щелочного металла с газообразным аммиаком проводится в непосредственно нагреваемом реакторе, в частности во вращающейся трубчатой печи или в вихревом слое.
3. Способ по п.1, отличающийся тем, что хромат щелочного металла представляет собой бихромат натрия, дигидрат бихромата натрия или бихромат калия.
4. Способ по п.1, отличающийся тем, что понижение рН-значения достигается добавлением неорганических или органических кислот, в частности введением двуокиси углерода.
5. Способ по п.1, отличающийся тем, что кальцинированный продукт согласно стадии d) суспендируют в воде и при необходимости еще и промывают водой одноступенчато или многоступенчато и затем высушивают.
6. Способ по п.1, отличающийся тем, что кальцинированный на стадии d), при необходимости промытый водой и при необходимости высушенный продукт подвергают размалыванию.
7. Способ по одному или нескольким пп.1-6, отличающийся тем, что перед кальцинированием согласно стадии d) добавляют один или несколько галоидидов щелочных металлов или галоидидов аммония, или галоидидов щелочноземельных металлов, предпочтительно добавляют фториды, хлориды, бромиды или йодиды натрия или калия, или аммония, или гидроксиды щелочных металлов, предпочтительно гидроксид натрия, или гидроксид калия, или хромовую кислоту в количестве от 0,01 вес.%  до 3,0 вес.%, более предпочтительно от 0,02 вес.% до 1,0 вес.% процентов, в пересчете на количество продукта, вводимого для кальцинирования.
8. Применение оксида хрома(III), полученного по одному или нескольким пп.1-7, в качестве красящего пигмента, шлифовального средства, а также исходного материала для получения устойчивых при высоких температурах технических материалов, металлического хрома или хромсодержащих высокоэффективных сплавов.